FR 3080619 A1 20191101 FR 1870508 A 20180430 French Description Description Titre de l'invention : Matériau composite comportant un renfort fibreux et une matrice géopolymérique de type poly(phospho-sialate) - procédé de fabrication associé [0001] [La présente invention concerne un matériau composite comportant un renfort fibreux et une matrice géopolymérique de type phospho-sialate et le procédé de fabrication de ce matériau composite. [0002] Plus particulièrement, la présente invention se rapporte à un matériau composite thermo structural comprenant un renfort de fibres, lesquelles peuvent être de type céramique, et une matrice minérale en géopolymère. Les matériaux composites thermo structuraux conservent leurs propriétés mécaniques (résistance à la traction, flexion, module d'élasticité, notamment) pendant leur utilisation à une haute température supérieure à 1000°C, voire supérieure à 1200°C, pendant plusieurs dizaines d'heures d'utilisation, voire pendant plusieurs centaines d'heures d'utilisation. Dans un matériau composite thermo structural, on distingue le renfort fibreux, qui forme l'ossature du matériau composite et supporte en partie les efforts, de la matrice qui assure la cohésion du composite et protège le renfort de l'oxydation. Si à une température donnée, la matrice évite l'oxydation du renfort, on peut en déduire qu'à cette température, les propriétés mécaniques du composite seront conservées, au moins pendant une durée de plusieurs dizaines d'heures. [0003] On connaît déjà dans l'art antérieur des matériaux composites constitués d'un renfort en fibres céramiques et d'une matrice géopolymère. Ainsi le document EP 0 288 502 décrit des matériaux composites à renfort fibreux comprenant une matrice géopolymère contenant un géopolymère poly(sialate) M(-Si-O-A1-0-), obtenu par synthèse alcaline. Les matériaux composites contenant ces matrices géopolymères poly(sialate) alcalins, plus particulièrement ceux contenant des fibres de carbone sont en général employés dans des applications de protection non-feu. En effet, au-dessus de la température de 424°C, le carbone s'oxyde dans l'air, et les résistances mécaniques du renfort diminuent considérablement. Ce 2 French Description phénomène est très connu dans l'art antérieur comme on peut le lire dans les documents WO 91/13830, WO 91/13840 ou WO 96/28398. [0004] Il est connu, afin d'avoir un matériau composite thermostable, de traiter spécialement la fibre de carbone par des techniques de déposition en phase vapeur (vapeur de carbure de silicium ou de nitrure de silicium), électrophorèse et autres, ou d'employer un renfort de fibres en carbure de silicium SiC. Or, la fibre en SiC ou les traitements spéciaux anti-oxydation sont d'un coût très élevé, ce qui limite leurs applications. De plus, même dans ce cas de l'emploi de fibre SiC, les matériaux composites à matrice géopolymère alcalin ont une durée d'utilisation limitée à quelques dizaines d'heures à 1000°C. Au-delà de ce temps, l'oxydation du carbone se produit et se poursuit induisant une détérioration des propriétés mécaniques. A la place de ces fibres carbonées, on peut employer des fibres de silice ou des fibres d'alumine. Cependant, là aussi, la matrice poly(sialate) alcaline n'est pas adaptée, car les cations (K+ ou Na+) contenus dans ces géopolymères alcalins sont trop réactifs et réagissent avec les fibres. Il en résulte que les matériaux composites comprenant une matrice de type poly(sialate) alcaline et des fibres d'alumine ou de silicium ont des propriétés qui les rendent incompatibles avec certaines utilisations ; ils se brisent facilement notamment lorsqu'ils sont utilisés à haute température, c'est-à-dire à une température d'au moins 1000°C. [0005] L'utilisation des fibres carbonées (C ou SiC) est souvent préférée pour leurs propriétés physiques particulières. C'est pourquoi l'art antérieur propose de nombreux systèmes à base céramique dans le but de protéger les fibres de ces composites contre l'oxydation à haute température. Ainsi, l'article intitulé "Microstructure and oxidation resistance of C-AIPO4-mullite coating prepared by hydrothermal electrophoretic deposition for SiC-C/C composites, de Kai-Tong Wang, Li-Yun Cao, Jian-Feng Huang, Jie Fei et Bo-Ye Zhang, publié dans la revue Ceramics International, 39 (2013), pagel 037-1044, décrit un procédé dans lequel on prépare de la poudre de AIPO4-cristobalite à 1400°C, on dilue cette poudre dans de l'isopropanol, et l'on dépose le mélange obtenu sur un tissu en fibres de carbure de silicium SiC, par électrophorèse, en autoclave et dans un four. [0006] L'article intitulé "Fabrication and Properties of Si02/Zirconium Phosphate-- B203-Si02 Anti-oxidation coatings for Cf/SiC Composites", de Xue-Jib Yang, Yu-Di 3 French Description Zhang, Chang-Rui Zhang et Bin Li, publié dans la revue Ceramics-Silikaty, 59 (3), page 233-237, en 2015, décrit un procédé dans lequel la première étape consiste à préparer des poudres de SiO2, phosphate de zirconium, B203-Si02, à mélanger ces poudres et à les disperser dans une résine organique (en général de type phénolique). Ensuite, on imprègne le textile avec cette matrice organo-céramique, on sèche et on procède à l'opération de consolidation par frittage à 1200°C. [0007] Dans ces deux techniques précitées, les pièces en composites sont de petites dimensions du fait de l'outillage requis pour obtenir la température de frittage. [0008] Bien que le développement technologique des géopolymères se soit surtout concentré sur les géosynthèses en milieu alcalin, on connait quelques géopolymères obtenus en milieu acide. Il s'agit essentiellement de synthèses mettant en jeu la réaction chimique avec l'acide phosphorique H3PO4. Ces réactions sont décrites dans le Chapitre 13 intitulé "Phosphate-based Geopolymers" du livre de référence intitulé « Geopolymer Chemistry & Applications » de Joseph Davidovits, (2008-2015), publié par l'Institut Géopolymère, Sème ed. ISBN 978-2-9514-8205-0 (2011) et 4è ed. ISBN 978-29514-8209-8 (2015). Cet ouvrage décrit deux types de géopolymères phosphatés acides : a) le poly(phospho-siloxonate) (-Si-O-P-O-Si-)n, b) le poly(alumino-phosphate) (-A1-0-P-0-)n, AIPO4 et ses différentes variantes structurales, AIPO4-berlinite et AIPO4-cristobalite. Les réactions chimiques entre l'acide phosphorique et la silice SiO2 d'une part, et l'alumine A1203 d'autre part, sont employées dans la production de matériaux réfractaires. En général, on mélange une solution d'acide phosphorique avec les agrégats de quartz (SiO2) ou d'alumine (A1203). Puis on tasse dans un moule, et on démoule et sèche à une température inférieure à 100°C. Enfin, on porte le matériau à la température de frittage voisine de 1200°C. [0009] Selon l'ouvrage de référence cité plus haut, de nombreuses recherches ont été faites sur la formation du géopolymère poly(alumino-phosphate) (-A1-0-P-0-)n (n étant supérieur à 2) dont le motif a pour formule brute AIPO4, à partir d'un oxydealumino-silicate, désigné sous le terme général de métakaolin MK-750. Il s'agit d'un minéral extrêmement réactif vis à vis de l'acide phosphorique. En effet, 4 French Description comme tous les acides, il agit par dé-alumination de la structure alumino-silicate et forme immédiatement le phosphate d'alumine AIPO4 et conduit à la séparation de la phase poly(siloxo) (Si-O-Si-O). Lorsque le métakaolin MK-750 réagit avec l'acide phosphorique, on obtient une masse à caractère céramique répondant à la structure AIPO4-cristobalite, accompagnée de silice SiO2, mais il n'y a pas formation de géopolymère poly(phospho-sialate) acide (-P-O-Si-O-Al-O-)n. De plus, il est très difficile voire impossible d'imprégner un renfort textile avec la masse à caractère céramique obtenue à cause de la très forte viscosité de cette dernière et de la grande dimension des particules qui la composent. L'examen au microscope électronique à balayage, MEB, montre la présence de particules denses, de dimensions supérieures à 20 microns, généralement de l'ordre de 50 microns qui ne peuvent pénétrer entre les fibres du textile. Cette formulation à base de MK750 ne peut donc pas être prise en considération dans la production de matériaux composites à renforts fibreux de type textile, et notamment de tissu. En effet, l'Homme de l'Art sait que l'obtention de matériaux composites à renforts fibreux dotés de hautes performances mécaniques et thermiques n'est possible que lorsque la matrice imprègne le tissu. [0010] Un but de la présente invention est de proposer un procédé de fabrication d'un composite à renfort fibreux qui permet d'obtenir des matériaux composites à caractère céramique et réfractaire, à des températures inférieures à 1200°C, et notamment inférieures à 750°C. [0011] Un autre but de la présente invention est de proposer un nouveau matériau composite dont la matrice limite la dégradation/oxydation des fibres du renfort fibreux, notamment à base de carbone, et ce même à des températures de 1 000°C ou plus. [0012] Un autre but de la présente invention est de proposer un matériau composite à renfort fibreux qui présente une résistance à la flexion 3 points (mesurée selon la norme indiquée) et/ou une résistance à la traction supérieure ou égale à 160 MPa. [0013] Un autre but de la présente invention est de proposer un procédé de fabrication d'un matériau composite tel que précité qui permet de confectionner des pièces de très grandes dimensions, de plusieurs mètres carrés de surface. French Description [0014] Un autre but de la présente invention est de proposer un matériau composite qui présente des propriétés mécaniques sensiblement constantes, notamment en ce qui concerne la résistance en flexion 3 points selon la norme indiquée dans la demande et/ou la traction (mesurée également selon la norme indiquée dans la demande) même lorsqu'il est utilisé à des températures de l'ordre de 800°C, 1200 °C ou 1600 °C. [0015] Pour remédier à tout ou partie des inconvénients liés à l'art antérieur précité, la présente invention propose un matériau composite contenant une matrice et un renfort fibreux, notamment un textile, noyé dans ladite matrice. De manière caractéristique, selon l'invention, ladite matrice comprend un géopolymère de type poly(phospho-sialate) de formule I suivante : (I) (-P-O-Si-O-AI-0-)n dans laquelle n est supérieur à 2, ladite matrice comporte, en outre, du zirconium lié de manière covalente à ladite matrice, notamment sous la -ZrO et/ou sous la forme -0-Zr-0 et ladite matrice présente une température de fusion supérieure à 700°C, notamment égale ou supérieure à 1200°C. [0016] C'est le mérite de la Demanderesse que d'avoir montré que la matrice précitée présentait une température de fusion telle que précitée, du fait de la présence de zirconium. Cette température de fusion élevée fait que lorsque le composite est utilisé à des températures inférieures à sa température de fusion, la matrice reste à l'état de géopolymère et ne se vitrifie pas. La matrice réagit pas ou peu avec les fibres du renfort fibreux et/ou évite leur oxydation par l'oxygène de l'air. De cette manière, les propriétés mécaniques du composite, notamment sa résistance à la traction (mesurée selon la norme indiquée) et/ou sa résistance à la flexion 3 points (mesurée selon la norme indiquée) diminue de 5% ou moins en fonction de la température d'utilisation du composite. [0017] Les composites de l'invention présentent des propriétés mécaniques très élevées, notamment en termes de résistance à la traction et/ou résistance à la flexion 3 points. Ils sont également thermiquement stables, d'un point de vue chimique et mécanique et peuvent être utilisés à des températures allant jusqu'à 1200°C en fonction de la nature des fibres du textile pour des temps d'utilisation de plusieurs centaines d'heures, ou même allant jusqu'à 1600°C pour des temps d'utilisation plus courts. 6 French Description [0018] Selon un mode de réalisation particulier, ladite matrice géopolymère correspond à la formule brute II suivante : (Il) wSi02:A1203:xP205:yZr02 dans laquelle : w est égal ou supérieur à 1,0 0 et égal ou inférieur à 3,00 ; x est égal ou supérieur à 0,20 et égal ou inférieur à 2,00 ; y est égal ou supérieur à 0,02 et égal ou inférieur à 0,30. [0019] Les teneurs molaires en oxyde de zirconium indiquées permettent d'obtenir une matrice dont la température de fusion est telle que précitée sans que le coût de revient du composite ne soit trop élevé. [0020] Selon un mode de réalisation qui peut être combiné à l'un quelconque des modes de réalisation précités, la matrice géopolymère comprend ou est constituée d'un nano-composite, lequel comprend ou est constitué de trois phases : a) une première phase polymérique, essentiellement constituée ou constituée par ledit géopolymère poly(phospho-sialate) acide de formule (I) et d'une charge micronisée de type A1203, b) une seconde phase nodulaire constituée de nano sphères de silice SiO2 amorphe ayant un diamètre inférieur à 2 microns, de préférence inférieur à 500 nm. c) une troisième phase comportant des unités de formule -Si-O-( P-O-Zr-O-P0)-AI-0- et des unités de formule -Si-0-(P-O-Si-O-AI-) et servant de site de réticulation entre ladite première phase polymérique et ladite seconde phase nodulaire. La troisième phase qui forme un réseau autour des deux autres, assure la cohésion de la matrice et permet de lui conférer une température de fusion élevée. Plus la troisième phase comprend d'unités de formule Si-O-( P-0-Zr-O-P-0)-A1-0-, plus la température de fusion de la matrice est élevée. [0021] Ledit géopolymère de formule (I) peut comprendre également un géopolymère poly(alumino-phosphate) (-A1-0-P-0), de formule brute AIPO4, de type berlinite et/ou un géopolymère poly(alumino-phosphate) (-A1-0-P-0), de formule brute AlPO4 de type cristobalite. [0022] Selon un mode de réalisation particulier, ladite matrice contient en outre du phosphate de zirconium (P-O-Zr-O-P-O)-, présent dans ladite première phase. Ce 7 French Description phosphate de zirconium qui n'est pas lié à la silice provient de la réaction de l'oxyde de zirconium lié aux particules de silice ZrO avec l'acide phosphorique. Il est préférable que la matrice contienne le moins possible de phosphate de zirconium car cette espèce diminue la teneur en géopolymère -Si-O-( P-0-Zr-O-P-0)-A1-0- de la troisième phase. Ainsi, la première phase sera de préférence constituée par ledit géopolymère poly(phospho-sialate) acide de formule (I) et d'une charge micronisée de type A1203. [0023] Le nombre d'unités de formule -Si-0-(P-0-Zr-O-P-0)-A1-0- dépend notamment de la teneur en oxyde de zirconium dans la composition servant à former la matrice. Ainsi, selon un mode de réalisation particulier, qui peut être combiné avec l'un quelconque des modes de réalisation précités, la fraction molaire z= (nombre de moles de phosphates de zirconium dans ladite troisième phase) / (nombre de moles de SiO2dans la matrice) est égale ou supérieure à 0,02 et égale ou inférieure à 0,3 et notamment est égale à y. Le terme phosphate désigne tous les types de phosphate qui peuvent se lier à l'atome Zr, à savoir H2PO4, H2P042- et P043-. Comme vu précédemment, les phosphates de zirconium peuvent être contenus dans le polymère de la troisième phase ou sous forme de phosphate de zirconium, présent dans la première phase Lorsque z a une valeur telle que précitée, la troisième phase comporte plus d'unités de formule -Si-0-(P-0-Zr-O-P-0)-A1-0- que d'unités de formule Si-0-(P-O-Si-O-A1-). La température de fusion de la matrice est ainsi augmentée de manière considérable. [0024] Lorsque z est inférieure à 0,025, la matrice n'est pas suffisamment dopée avec l'oxyde de zirconium ; il s'ensuit que le géopolymère de ladite troisième contient plus d'unités de formule -Si-0-(P-O-Si-O-A1-) que d'unités de formule -Si-0-(P-0- Zr-O-P-0)-A1-0- . La température de fusion de la matrice de ce type de composite est plus basse que celle des composites dont la matrice contient plus d'unités de formule -Si-0-(P-0-Zr-O-P-0)-A1-0- ; de tels matériaux s'avèrent néanmoins utiles dans certaines applications et présentent bien une matrice dont la température de fusion est supérieure à 700°C et supérieure à la température de l'étape de post-cuisson de leur procédé de fabrication tel que décrit dans la présente demande de brevet. 8 French Description [0025] Le renfort fibreux n'est pas limité selon l'invention. Il peut être constitué de fibres dispersées dans la matrice ou constitué d'un textile, tricot, tissu ou non tissé. [0026] Le renfort fibreux sera avantageusement un tissu. [0027] Le renfort fibreux peut être un textile, notamment un tissu choisi parmi les textiles comprenant/constituées de(s) fibres choisies parmi les fibres d'aluminosilicate, notamment les fibres d'alumine, les fibres de verre, les fibres de silice, les fibres de carbure de silicium, les fibres de carbone, les fibres de graphite et les mélanges d'au moins deux de ces fibres. [0028] La Demanderesse a en effet mis en évidence que la matrice du composite de l'invention protège les fibres de carbone de l'oxydation et ne réagit pas chimiquement avec les fibres d'alumine et de silice et ce, même à des températures de l'ordre de 1 000°C. [0029] La présente invention concerne également un procédé de fabrication d'un matériau composite à renfort fibreux, selon lequel, de manière caractéristique : - on réalise une résine en mélangeant à une température sensiblement égale à 20 C, de l'acide phosphorique H3PO4, de l'hydroxyde d'alumine Al(OH3), de la silice SiO2 amorphe nodulaire comportant à sa surface de l'oxyde de zirconium notamment sous la forme Zr-O- et/ou -ZrOH et de l'eau H2O , dans les rapports molaires suivants : P205/ SiO2 égal ou supérieur à 0,20 et égal ou inférieur à 0,66; SiO2 / A1203 égal ou supérieur à 1,0 et égal ou inférieur à 3; P2O5 / A1203 égal ou supérieur à 0,20 et égal ou inférieur à 2 et en laissant au repos le mélange obtenu pendant 1 à 2 heures ; - on imprègne un textile constitué de ou comprenant des fibres choisies parmi les fibres d'aluminosilicate, notamment les fibres d'alumine, les fibres de verre, les fibres de silice, les fibres de carbure de silicium, les fibres de carbone, les fibres de graphite et les mélanges d'au moins deux de ces fibres avec ladite résine ; - on réalise un matériau composite en durcissant le textile imprégné de la résine à une température supérieure à 80°C, de préférence supérieure à 118°C et inférieure à 260°C, dans un autoclave et sous vide ; 9 French Description - on effectue une post-cuisson dudit matériau composite obtenu à l'étape précédente, à une température supérieure ou égale à 700°C. [0030] La température de post-cuisson indique que la température de fusion de la matrice est bien supérieure à 700°C car la matrice obtenue est bien un géopolymère et non une structure amorphe de type verre. La matrice présente donc toujours une température de fusion supérieure à la température de post cuisson du procédé d'obtention du composite. [0031] L'oxyde de zirconium sous forme -ZrO- (éventuellement ZrOH) et/ou -0-Zr-0 se trouve sur la surface des nano sphères de silice Si02 amorphe (encore appelée silice amorphe nodulaire), à raison, par exemple, de 2% à 10% en mole d'oxyde de zirconium (ZrO-Zr02) pour une mole de Si02. L'interface entre la silice Si02 amorphe nodulaire qui constitue la seconde phase avec ladite troisième phase servant de site de réticulation est la liaison zircono-phosphate -Si-0-(P-0-Zr-O-P0)-AI-0-. L'oxyde de zirconium (ZrO-Zr02) permet d'éviter la formation d'une phase fusible due à la réaction chimique entre Si02 et l'acide phosphorique. Comme cela a été décrit dans ce qui suit (cf. Tableau II), sans zirconium lié à la silice, il se crée un géopolymère acide de formule brute 2SiO2.P205, de type poly(phospho-siloxonate) acide (-Si-O-P-O-Si-)n qui se ramollit et fond à une température qui se situe entre 900°C et 1000°C. Au contraire, dans le cadre de la présente invention, la liaison zircono-phosphate -Si-0-(P-0-Zr-O-P-0)-AI-0- résiste à des températures supérieures à 1200°C. [0032] Le dopage en zirconium de la silice est obtenu en phase vapeur à une température supérieure à 2500°C, soit par électro fusion ou torche plasma. La silice est à l'état gazeux et se condense en gouttelettes qui lui confèrent l'appellation de silice nodulaire. La nature physique de la couche d'oxyde de zirconium obtenue après refroidissement est similaire à celle des nanoparticules d'oxyde de zirconium obtenues par sol-gel. Il s'agit d'une couche qui présente des phénomènes de surface à l'échelle nanométrique, comme on peut le lire dans l'article "Size-dependent density of zirconia nanoparticles", Agnieszka Opalinska et al., Beilstein J. Nanotechnol. (2015), 6, 27-35. [0033] Un de ces phénomènes est la présence du groupe -Zr-OH, qui se forme en surface au cours du refroidissement dans l'air. La réactivité chimique de cette French Description surface est donc très élevée, bien supérieure à celle de la zircone Zr02 fabriquée industriellement par électro fusion. En présence d'acide phosphorique H3PO4, il se forme du phosphate acide de zirconium Zr(HPO4)2.H20 qui va réagir avec, d'une part la silice Si02 amorphe nodulaire, d'autre part l'hydroxyde d'alumine Al(OH)3. On obtient ainsi, après déshydroxylation et post-cuisson à 700°C, la liaison zircono-phosphate qui s'écrit -Si-0-(P-O-Zr-O-P-0)-AI-0- dans la terminologie géopolymère. On peut aussi quantifier cette liaison zircono-phosphate (ZrP) de la troisième phase par le rapport molaire "z" tel que précité. [0034] Cependant, lorsque le dopage en atome de zirconium Zr est faible en quantité, et que le rapport molaire précité z a une valeur inférieure à 0,025, le site de réticulation est majoritairement de type poly(phospho-sialate), -Si-0-(P-O-Si-0- AI-) et la température de fusion du composite n'est pas considérablement augmentée par rapport à la température de fusion du polymère de formule I. [0035] On peut mesurer quantitativement la présence de groupes Zr-OH dans la silice amorphe nodulaire dopée à l'oxyde de zirconium (ZrO-Zr02). Il suffit pour cela de prendre en compte, dans l'analyse pondérale des oxydes, la part dévolue à la perte au feu (Loi) qui se trouve être, en général, comprise entre 1% et 2,5% en poids. [0036] S'agissant du textile, il n'est pas limité selon l'invention ; il peut s'agir d'un textile de silice de type Quartzel® (Saint-Gobain Quartz), d'un textile de fibres d'alumine ou d'aluminosilicate (Hiltex ALF®, commercialisé par Hiltex, ou Nextel® commercialisé par 3M), d'un textile comportant ou constitué de fibres de carbure de silicium (Nicalon® Ceramic Fibers commercialisé par COI Ceramics, Tyranno® Fibers commercialisé par UBE Industries) ou d'un textile comportant ou constitué de fibres de carbone (Torayca® commercialisé par Toray, Toho® Tenax commercialisé par Teijin). Le textile peut être unidirectionnel ; il peut également s'agir d'un tissu, notamment d'un satin, d'un sergé, d'un taffetas, ou d'un feutre, par exemple. Les fibres textiles peuvent être désensimées et/ou recouvertes d'une interphase continue de type C (carbone) ou BN (nitrure de bore). Cette interphase, ou revêtement, peut être appliquée par dépôt chimique en voie gazeuse (CVD - Chemical Vapor Deposition) ou par trempage dans une solution puis pyrolyse. Ces mêmes textiles peuvent être utilisés pour le matériau composite de l'invention. Ces tissus sont utilisés dans les exemples qui suivent. 11 French Description [0037] Selon un mode de réalisation donnant des résultats particulièrement avantageux, la silice Si02 amorphe nodulaire comporte en surface 2% à 10% en mole de zirconium, notamment sous la forme -Zr-OH pour une mole de Si02. [0038] La silice précitée présente un diamètre moyen inférieur ou égal à 5 microns et de préférence inférieur à 2 microns (dimension moyenne obtenue par tamisage) afin de pouvoir s'immiscer entre les fibres et dans les fibres du textile. [0039] La présente invention, ses caractéristiques et les divers avantages qu'elle procure apparaitront mieux à la lecture de la description qui suit et qui fait références aux exemples ci-après, mentionnés à titre d'illustration et non limitatifs. [0040] EXEMPLES [0041] Exemple comparatif 1 : Comparaison d'un composite selon l'invention avec un composite tel que décrit dans l'exemple 1 du document WO 96/28398 et un composite obtenu par la technique de frittage décrite dans la publication de XueJin Yang et al. de 2015. [0042] On réalise un matériau composite selon l'invention comportant un tissu en fibres de carbone et une matrice conforme à l'exemple 4 qui suit. On réalise le matériau conforme à l'exemple 1 du document WO 96/28398 et on réalise un matériau tel que décrit dans la publication de Xue-Jin Yang et al. de 2015. On compare le comportement de ces deux composites comme suit. Les composites sont portés à 600°C pendant une durée variant de 1 à 6 heures. On calcule ensuite la masse résiduelle des fibres à partir de la perte de masse des matrices seules en fonction du temps. Les résultats sont regroupés dans le Tableau I, [0043] [Tableau I] Curée en heures vyi E,-. z. '... ',98 Présente inve7tion ue-Jin : ang ,-.. iv'- - 34 ---...) -, - [0044] On constate, au vu des résultats du Tableau I, que la matrice poly(phosphosialate) acide (-P-O-Si-O-AI-0-)n ,selon la présente invention permet de 12 French Description grandement limiter l'oxydation des fibres de carbone, en comparaison avec une matrice de poly(sialate) alcaline. [0045] Exemple comparatif 2 : réalisation d'une matrice poly(phospho-siloxonate) [0046] On réalise donc une résine qui va former un géopolymère en mélangeant de la fumée de silice et une solution aqueuse d'acide phosphorique H3PO4 à 75% (concentration massique). On coule dans un moule puis, on durcit la résine à 250°C. On regarde ensuite l'évolution thermique de ce poly(phospho-siloxonate) en l'observant au microscope électronique à balayage MEB, après cuisson à 250°C, 700°C et 1000°C. Les résultats sont présentés dans le Tableau II ci-dessous. [0047] [Tableau II] 250-C 7 .r. r 1 01.10 Forte prese ce ce les nanosphères deSO2. -a matrice est fondue: il nanospheres de -'-' 02 de de dimehsioh >2 microns s'agit d'un ...ierre: aucune toutes dimensions, ont disparu nanosph- e de SiO2 On constate que la réaction de géopolymérisation a lieu entre 250°C et 700°C, mais que le géopolymère poly(phospho-siloxonate) (-Si-O-P-O-Si-)n se ramollit et fond à une température qui se situe en dessous de 1000°C. En fait, si l'on se réfère aux diagrammes de phases, on remarque que pour le système Si02-P205, il existe un eutectique à 980°C correspondant à la formule chimique brute 2SiO2.P205 (voir le Phase Diagrams For Ceramists, Figure 364, American Ceramic Society, 1964). Il ne peut donc pas être employé sous forme de matrice pour matériaux composites thermo structuraux thermostables, équivalents à ceux développés dans la présente invention, à cause de sa température de ramollissement relativement basse. [0048] Exemple comparatif 3 : composite fibreux comprenant une matrice constituée de poly(alumino-phosphate) [0049] On choisit un hydrate d'alumine Al(OH)3 de granulométrie inférieure à 10 microns que l'on fait réagir avec une solution aqueuse d'acide phosphorique H3PO4 à 75% (concentration massique). Puis on imprègne un textile avec la résine ainsi obtenue. Le tissu est constitué de fibres d'alumine (fibres 13 French Description Nextel de la société 3M). On durcit l'ensemble à l'autoclave en utilisant des technologies bien connues dans le cas des composites à matrice organique, ou à matrice géopolymère alcaline. L'art antérieur nous enseigne que la température de géopolymérisation du poly(alumino-phosphate) AIPO4 se situe au-dessus de 118°C, et les exemples décrits dans l'ouvrage cité plus haut indiquent des températures de 113°C, 123°C et 133°C. Puis on procède à un post-traitement thermique à 700°C. On obtient ainsi un matériau composite solide. Ensuite, on découpe des échantillons dans le sens des fibres du textile afin d'effectuer des tests mécaniques. On détermine à l'aide de ces échantillons la résistance flexion 3 points à température ambiante et aussi à 800°C, selon la norme ASTM C134106 et la tenue en traction, selon la norme ASTM C1275. Les résultats sont présentés dans le Tableau 3. [0050] [Tableau III] Température ambiante à 800'0 Flexion 3 peints (MPa) -11 a 106 Tract n (MPa) 109 92 [0051] Au vu des résultats du Tableau III, on constate que les valeurs sont inférieures à celles des matériaux composites de l'art antérieur avec matrice poly(sialate) alcaline qui se situent entre 200 MPa et 350 MPa à température ambiante. Ces valeurs sont également très inférieures à celles demandées par l'industrie pour ce type de composite thermo structural. [0052] Dans toute la demande, les rapports entre les oxydes sont des rapports molaires, et les parties indiquées sont en poids. [0053] EXEMPLES DE REALISATION DE LA PRESENTE INVENTION [0054] EXEMPLE 1 [0055] On prépare une matrice portant le label Nr51 pour matériaux composites à l'aide d'un mélange réactionnel contenant : H2O : 5,30 moles; P205 : 0,56 moles; Si02 dopée à l'oxyde de zirconium : 1,78 moles; A1203: 1 mole. [0056] A1203 provient d'un hydroxyde d'alumine Al(OH)3 en poudre ; Si02 provient de silice amorphe nodulaire préparée par électro fusion et dopée à 2% en poids de 14 French Description ZrO2, P2O5 provient d'une solution aqueuse d'acide phosphorique à 75% de concentration massique. Le rapport molaire des oxydes réactionnels est égal à: [0057] P2O5 / SiO2 0.31 [0058] SiO2 / A1203 1 ,78 [0059] P2O5 / A1203 0,56 [0060] On laisse maturer le mélange pendant 1 à 2 heures, puis on durcit à 120°C dans un moule fermé et on démoule et sèche à 250°C pendant 3 heures. Puis, l'échantillon est traité dans un four à air à 700°C pendant 3 heures. [0061] Normalement, pour connaitre la nature minéralogique et la composition d'un matériau de type céramique, l'Homme de l'art utilise l'analyse par diffraction aux Rayons X. La Demanderesse a réalisé plusieurs diagrammes de diffraction X sur les matrices décrites dans les exemples de la présente invention. Malheureusement, ils sont inexploitables. En effet, pour le systèmes ternaire SiO2 / P2O5 / A1203, ce qui est le cas de la présente invention, il est impossible de faire la différence entre une silice de type quartz et un phosphate d'alumine de type berlinite, une silice de type trydimite et un phosphate d'alumine de type trydimite, une silice de type cristobalite et un phosphate d'alumine de type cristobalite. En effet, il est bien connu par l'Homme de l'art que ces différents types de silice ont la même structure moléculaire, phénomène isostructural, que les différents types de phosphate d'alumine. Ils ont absolument le même diagramme de diffraction RX. Pour pallier cette difficulté, la Demanderesse a choisi le microscope électronique à balayage MEB, grossissement x3000, couplé avec l'analyse EDS. Les résultats sont présentés dans le Tableau 4 ci-dessous avec analyse EDS pour 3 points : Le point A est mesuré sur une silice nodulaire de dimension 3 microns, le point B dans une zone amorphe contenant quelques sphères de silice de diamètre 500 nm à 1 micron, le point C dans une zone amorphe sans sphère visible à ce stade du grossissement du cliché MEB. [0062] Tableau IV : Analyse EDS au MEB, composition en atome pour cent dans le nano composite, échantillon Nr51 French Description É ements point A point B point C AI 10.48 44.2 52. P ' 1 26.P-.1 28.02 Zr 3..95 1,4S 0:"..... [0063] Le point A) montre la sphère nodulaire de silice couverte par la phase de réticulation zircono-phosphate -Si-0-(P-0-Zr-O-P-0)-A1-0-. Le point B) correspond à la première phase polymérique pour laquelle on peut déduire la présence d'environ : 1 mole de zircono-phosphate (P-O-Zr-O-P-O)-, 25 moles de poly(phospho-sialate) (-P-O-Si-O-A1-0-), 9 moles d'A1203 qui n'a pas réagi et 1 mole de silice Si02 (petites sphères de 500nm). Pour le point C) la répartition est la suivante : 19 moles de poly(phospho-sialate) (-P-O-Si-O-A1-0-), 12 moles d'A1203 et 9 moles d'AIPO4 poly(alumino-phosphate) (A1-0-P-0-). [0064] EXEMPLE 2: [0065] On fabrique une nouvelle matrice géopolymère acide (Nr50) comme dans l'Exemple 1, mais avec les composés suivants : H2O : 3,50 moles ; P205 : 0,37 moles ; Si02: 1,18 mole ; A1203: 1 mole. [0066] A1203 provient d'un hydroxyde d'alumine Al(OH)3 en poudre ; SiO2 provient de silice amorphe nodulaire préparée par électro fusion et dopée à 2% en poids de Zr02 ; P205 provient d'une solution d'acide phosphorique à 75% de concentration dans l'eau. Le rapport molaire des oxydes réactionnels est égal à : [0067] P205 / Si02 0.31 [0068] Si02 / A1203 1,18 [0069] P205 / A1203 0,37 [0070] Les résultats de l'analyse EDS-MEB sont présentés dans le Tableau 5 ci-dessous avec analyse EDS pour 3 points : le point A correspond à une silice nodulaire de dimension 2 microns, le point B correspond à une zone amorphe contenant quelques sphères de silice de diamètre 500 nm à 1 micron, le point C 16 French Description est une zone amorphe avec quelques sphères visibles à ce stade du grossissement du cliché MEB. [0071] Tableau V: Analyse EDS au MEB, composition en atome pour cent dans le nano composite, échantillon Nr50 É encens point A point E point O Al 15.02 I r'l - A .4 , Si 69.16 31.73 36.40 P 1j.LiJ 18,79 "5.4. Zr 4 1 [0072] Pour l'échantillon Nr50, le point A) montre la sphère nodulaire de silice couverte de la phase de réticulation zircono-phosphate -Si-0-(P-0-Zr-O-P-0)-A1-0-. Le point B) correspond à la première phase polymérique pour laquelle on peut déduire la présence d'environ : 18 moles de poly(phospho-sialate) (-P-O-Si-O-A1-0-) ainsi que 13 moles de silice Si02 (nano sphères de silice) et 9 moles d'A1203 qui n'a pas réagi. Pour le point C) la répartition est : 18 moles de poly(phospho-sialate) (-P-0- Si-O-A1-0-) + 18 moles de Si02 + 5,5 moles d'A1203. [0073] Dans ces deux matrices Nr51 et Nr50, la première phase polymérique du nano composite constituant la matrice géopolymère contient essentiellement le poly(phospho-sialate) (-P-O-Si-O-A1-0-), de 18 à 25 moles, avec 5 à 12 moles d'une charge micronisée d'A1203, et 0 à 9 moles de poly(alumino-phosphate) (AI-0-P-0-) AIPO4. On remarque que le poly(alumino-phosphate) (A1-0-P-0-) AIPO4, n'est pas le composant principal de la phase polymérique de ce géopolymère acide, le composant majoritaire est le poly(phospho-sialate) (-P-O-Si-O-A1-0-). [0074] EXEMPLE 3 [0075] On fabrique une nouvelle matrice géopolymère acide (Nr13) comme dans les Exemples 1 et 2, mais avec les composés suivants : H2O : 3,50 moles; P205: 0,37 moles; Si02: 2,02 moles; A1203: 1 mole. [0076] A1203 provient d'un hydroxyde d'alumine Al(OH)3 en poudre); Si02 provient de silice amorphe nodulaire préparée par électro fusion et dopée à 4% en poids de 17 French Description Zr02, P205 provient d'une solution d'acide phosphorique à 75% de concentration dans l'eau. Le rapport molaire des oxydes réactionnels est égal à: [0077] P205/ Si02 0.18 [0078] Si02 / A1203 2,028 [0079] P205 / A1203 0,37 [0080] Cette matrice Nr13 est destinée à la confection d'un matériau composite à renforts fibreux. Avec le mélange réactionnel précité, on imprègne un tissu de type satin constitué de fibres contenant plus de 99% en masse d'alumine (Nextel® Fabric 610 commercialisé par la société 3M). On superpose 6 morceaux du tissu imprégné obtenu sur un support plan en alternant le sens chaîne et le sens trame du tissu. On place le composite stratifié ainsi obtenu et son support dans une sache à vide. Une fois que le vide est fait (pression inférieure ou égale à 100 mbar en absolu), on place l'ensemble dans un autoclave sous une pression de 6 bars, à 150°C (première cuisson). Après avoir laissé l'ensemble pendant 6h dans les conditions de vide et de température précitées, on démoule le composite et on lui fait subir une post-cuisson de 3h à 700°C. Ensuite, on découpe des échantillons dans le sens des fibres du textile afin d'effectuer des tests mécaniques. Les résultats de ces tests sont regroupés dans le Tableau 6 ci-dessous. [0081] On détermine à l'aide de ces échantillons la tenue en flexion 3 points à température ambiante et à 800°C, selon la norme ASTM C1341-06 et la tenue en traction, selon la norme ASTM C1275. Les résultats obtenus pour les échantillons du composite de l'Exemple 3 sont présentés dans le tableau 6 ci-dessous. [0082] Tableau VI: Flexion 3 points (MPa) et traction (MPa), composite de l'Exemple 3 Température ambla te Tempera..Lue' c' ' - F exion 3 points f r...1rca) 33,9 255 Traction MPa) 214 170 [0083] EXEMPLE 4 18 French Description [0084] On réalise des échantillons de plaque composite comme dans l'Exemple 3. Ils sont soumis à une température de 1000°C ou de 1200°C pendant 100 heures. On laisse ensuite les échantillons revenir à la température ambiante et l'on teste leur tenue en flexion. On mesure également la perte de masse afin de déterminer si les fibres ont été dégradées. Les résultats sont regroupés dans le Tableau 7 ci-dessous. [0085] Tableau VII: Détermination du vieillissement thermique du matériau composite de l'exemple 4; contrainte de flexion (MPa), module GPa et masse résiduelle en % nombre Contrainte Module (GPa) Masse d'éprouvettes flexion (MPa) résiduelle État initial 3 356 73 100 Après vieillissement 3 317 71 99,7 thermique 100 heures à 1000'C Après vieillissement 3 166 80 98,8 thermique 100 heures à 1200'C [0086] On constate, au vu des résultats du tableau 7 que la contrainte de flexion diminue peu (baisse de 1,09% par rapport à l'état initial) avec un vieillissement à 1000°C. Si l'on se réfère au Tableau 2 qui montre la fusion entre 900°C et 1000°C du géopolymère poly(phospho-siloxonate) , on constate que le dopage à l'oxyde de zirconium (ZrO-Zr02) a rempli sa fonction puisque la contrainte est pratiquement inchangée à 1000°C. Cette contrainte diminue avec un vieillissement à 1200 °C, mais reste suffisamment élevée, bien supérieure aux matériaux composites de l'art antérieur, comme celui décrit ci-dessus dans le Tableau 3. Le module reste quasi constant. Le composite a perdu moins de 2% de masse quelle que soit la température du vieillissement. [0087] Tout Homme de l'art comprendra aisément l'intérêt du procédé de fabrication des matériaux composites à renforts fibreux avec matrice géopolymère 19 French Description poly(phospho-sialate) acide, plus particulièrement lorsqu'il comparera les propriétés thermiques des matériaux contenant de la fibre d'alumine de type Nextel. Il notera aussi l'intérêt présenté par la présente invention pour les composites carbonés Cf /SiC. On constate en effet, au vu des résultats du Tableau 1, que la matrice de poly(phospho-sialate) acide (-P-O-Si-O-Al-O-)n , selon la présente invention permet de grandement limiter l'oxydation des fibres de carbone, en comparaison avec une matrice de poly(sialate) alcalin. L'intérêt économique du procédé selon l'invention est donc évident. Bien entendu, cette matrice géopolymère peut être également utilisée avec tous les autres renforts fibreux connus par l'Homme de l'art ainsi qu'avec de nombreux autres renforts qui permettent de fabriquer des matériaux composites. On citera par exemple les particules de mica et autres particules similaires destinés à fabriquer des matériaux stables aux hautes températures. [0088] L'Homme de l'art pourra également ajouter dans les mélanges réactionnels tout agent auxiliaire minéral ou organique connu pour augmenter la qualité de l'imprégnation et/ou diminuer la quantité d'air inclus dans la matrice. Diverses modifications peuvent donc être apportées par l'Homme de l'art à la matrice géopolymère acide et au procédé qui viennent d'être décrits uniquement à titre d'exemple, sans sortir du cadre de l'invention. I French Claims